(57)【特許請求の範囲】
【請求項１】
基板にインクジェット層と、このインクジェット層に積層して形成されたクリア層とが設けられ、
前記インクジェット層は色柄パターンのデータに基づくインクジェット塗装により水性インクで形成され、
前記クリア層はインクジェット塗装により塗布された水性インクが乾燥する前に疎水性のクリア塗料で形成され、
前記色柄パターンのデータには、水性インクが塗布されない０．２〜５．０ｍｍ2の面積を有する複数の領域が設定されていることを特徴とする塗装板。
【発明の詳細な説明】
【技術分野】
【０００１】
本発明は、インクジェット塗装により所望の模様が施された塗装板に関するものである。
【背景技術】
【０００２】
従来、図１に示されるような、インクジェット塗装による所望の模様が形成された塗装板（例えば、特許文献１参照。）は、例えば次のようにして作製されている。
【０００３】
まずセメント板等の基板１の表面にアクリル系塗料等が塗布されることで受理層２を形成される。次にこの受理層２の表面に水性インクがインクジェット塗装により塗布されることでインクジェット層３が形成される。その後、このインクジェット層３の表面にアクリル系塗料等でクリア層４が形成される。更にこの図１に示される例では、クリア層４に積層して無機質塗料層５が形成されている。これにより、図１に示すような塗装板が作製される。前記受理層２はインクジェット層３のインクを定着させて鮮明な模様を発現させる機能を有し、前記クリア層４はインクジェット層３を保護する機能を有する。
【０００４】
インクジェット塗装は、これまで一般的に用いられてきた塗装ロール等による塗装に比べ、局所的なしかも位置制御された塗装が可能であり、このため、濃淡表現などにより自然な風合いを有し、意匠性の高い塗装板が製造可能であるという利点がある。このような塗装板が例えば外壁材、屋根材、塀材などの外装材等として使用されることで、建築物の高意匠化が期待されている。
【０００５】
近年、建築物の更なる高意匠化の要請により、インクジェット塗装が施された塗装板について更なる意匠性の向上が求められている。そこで、例えばインクジェット塗装が施された塗装板に対して、更にカラービーズやカラーサンドを散布して定着させることで自然な風合いを有する模様を形成することが考えられている。
【０００６】
しかし、塗装板にカラービーズやカラーサンド等を散布すると製造工程の煩雑化を招くと共に製造原料の増大を招くという問題がある。また、塗装板に定着させたカラービーズ等が剥がれるとその部分の塗装板の塗膜が剥離してしまうという問題もある。また、塗装板を建築物等に施工する際などに、塗装板を取り扱う作業者がカラービーズ等により怪我を負う危険性もある。また、カラービーズ等の散布位置の制御は難しいため、塗装板における所望の箇所のみにカラービーズ等を散布することが難しいという問題もある。
【０００７】
そこで、インクジェット塗装時に水性インクを用い、インクジェット塗装後、この水性インクが乾燥する前に疎水性のクリア塗料を塗布成膜してクリア層４を形成することが考えられる。この場合、クリア塗料の塗布時にはインクジェット層３を構成する水性インクが界面張力により凝集し、インク抜けが点在して形成される。このため、インクジェット塗装により形成される模様において、インク抜けの部分で下地の色が外観に現れるようになる。このインク抜けによって、インクジェット層にはカラービーズを散布した場合と同様の自然な風合いを有する模様が形成される。
【０００８】
しかし、このようなインク抜けはインクジェット層にランダムに形成されることによって自然な風合いが発現する反面、インク抜けが形成される位置に過度の偏りが生じると逆に不自然な模様が形成されて、塗装板の意匠性が低下してしまうおそれがある。
【特許文献１】特開２００７−１５４４３０号公報
【発明の開示】
【発明が解決しようとする課題】
【０００９】
本発明は上記問題点を解決するためになされたものであり、インクジェット層にランダムなインク抜けを形成することで自然な風合いを有する模様を形成されると共に、インク抜けの形成位置の過度の偏りにより不自然な外観が生じることが抑制された塗装板を提供することを目的とする。
【課題を解決するための手段】
【００１０】
本発明に係る塗装板は、基板１にインクジェット層３と、このインクジェット層３に積層して形成されたクリア層４とが設けられている。前記インクジェット層３は色柄パターンのデータに基づくインクジェット塗装により水性インクで形成され、前記クリア層４はインクジェット塗装により塗布された水性インクが乾燥する前に疎水性のクリア塗料で形成されたものである。前記色柄パターンのデータには、水性インクが塗布されない０．２〜５．０ｍｍ2の面積を有する複数の領域が設定されている。
【００１１】
このため、クリア塗料の塗布時にはインクジェット層３を構成する水性インクが界面張力により凝集し、インク抜けが点在して形成される。このため、インクジェット塗装により形成される模様において、インク抜けの部分で下地の色が外観に現れるようになる。また、このインク抜けとは別に、インクジェット層３には水性インクが塗布されない複数の領域が形成され、このためインク抜けの形成位置に過度の偏りが生じた場合にその偏りが観察者に認識されにくくなる。
【発明の効果】
【００１４】
本発明によれば、インクジェット塗装により形成される模様中に、インク抜けによって下地の色が外観に現れる部分が点在して形成されるようになり、これによりガラスビーズ等を使用することなくインクジェット塗装のみで自然な風合いを有する模様が形成され、更にインク抜けの形成位置に過度の偏りが生じても、インク抜けとは別に水性インクが塗布されない領域が形成されることで、インク抜けの過度の偏りが観察者によって認識されにくくなり、意匠性の悪化が抑制される。
【発明を実施するための最良の形態】
【００１５】
以下、本発明を実施するための最良の形態について説明する。
【００１６】
本実施形態に係る塗装板は、図１に示すように、基板１の表面に、受理層２、インクジェット層３、クリア層４、無機質塗料層５がこの順に積層されることで形成されている。
【００１７】
基板１の材質は特に制限されないが、例えばフレキシブルボード、珪酸カルシウム板、石膏スラグパーライト板、木片セメント板、プレキャストコンクリート板、ＡＬＣ板、石膏ボード等の無機質板が使用される。
【００１８】
塗装板の製造時には、例えば基板１の表面に必要に応じて適宜のシーラーが塗布された後、受理層２が形成される。シーラーは公知のものが使用される。受理層２はインクジェット層３を構成するインクを定着させる機能を有し、例えば有機溶剤で希釈された塗料で形成されるが、水性塗料で形成されることも好ましい。
【００１９】
受理層２の形成のために使用される水性塗料としては、アクリル系エマルションをベースにしたアクリル樹脂塗料や、アクリルシリコン系エマルションをベースにしたアクリルシリコン樹脂塗料等が挙げられる。この水性塗料は、体質顔料と吸湿性樹脂のうちの少なくとも一方を含有することが好ましい。この場合、受理層２へのインクの定着性が向上し、また発色性も向上する。前記体質顔料としては、例えばシリカ、アルミナ、水酸化アルミニウム、硫酸バリウム、多孔質シリカ、珪藻土等が使用される。吸湿性樹脂としては、酢酸ビニル、ウレタン系ポリマー、アクリル系ポリマー、ポリビニルアルコール等のインキ吸収性ポリマー等が使用される。また、この水性塗料は、着色剤として酸化チタン、酸化鉄、カーボンブラック等の顔料を含有しても良い。
【００２０】
上記のような水性塗料がスプレーコート、カーテンコート、浸漬、ワイヤーバーコート、アプリケーターコート、スピンコート、ロールコート、電着コート、刷毛塗り等の適宜の手法により基板１に塗布された後、加熱成膜されることで、受理層２が形成される。受理層２形成時の基板１への水性塗料の塗布量は３０〜２００ｇ／ｍ2・ｗｅｔの範囲が好ましい。
【００２１】
次に、受理層２の表面にインクジェット塗装によって水性インクが塗布されることで、インクジェット層３が形成される。
【００２２】
インクジェット塗装のために使用されるインクジェット装置は、例えば図２に示すような構成を有する。このインクジェット装置は、噴射ノズル７を有する塗装ノズルヘッド８、前記噴射ノズル７へ供給される水性インクが貯留された塗料供給タンク９、噴射ノズル７からの水性インクの噴射を制御する塗装制御システム１０等を備えたインクジェット式塗装機１１と、基板１を搬送する搬送コンベア１２とから構成されている。
【００２３】
塗装制御システム１０は、各種のＣＰＵ、ＲＯＭ、ＲＡＭ等から構成される。この塗装制御システム１０は塗装データ作成部、塗装制御部、噴射ノズル制御部等を備える。塗装データ作成部は、原画のスキャニング等により作成された色柄パターンのデータを記憶して保存する。前記色柄パターンは、インクジェット塗装によって基板１上の所定位置に所定パターンの塗装模様が形成されるように作成される。塗装制御部は、前記色柄パターンのデータを塗装データ作成部から取り込み、この色柄パターンのデータに基づいて、噴射ノズル制御部に制御信号を出力する機能を有する。噴射ノズル制御部は塗装制御部から入力される制御信号に基づいて塗装ノズルヘッド８の噴射ノズル７を制御する機能を有する。
【００２４】
前記色柄パターンのデータには、水性インクが塗布されない０．１〜５．０ｍｍ2の面積を有する複数の領域（以下、不塗布領域という）が設定されている。例えば色柄パターンのデータを作成するための原画に予めスキャニングでは認識されない白抜きの領域を形成しておくことで、不塗布領域が設定される。また、色柄パターンのデータを作成した後、このデータを加工することで不塗布領域を設定しても良い。この不塗布領域は、特にインクジェット層３における水性インクによる塗布量が２５０ｎｌ／ｃｍ2以上となる領域（以下、高塗布密度領域という）に設定することが好ましい。
【００２５】
この不塗布領域は、インクジェット層３における高塗布密度領域にのみ設定しても良く、またインクジェット層３における高塗布密度領域を含む全ての領域に設定しても良い。また、不塗布領域は、インクジェット層３における不塗布領域が形成される領域の表面積１ｃｍ2当たりにつき５個以上設定されることが好ましい。
【００２６】
不塗布領域は、円形状や不定形状等の適宜の形状に形成される。また、複数の不塗布領域の寸法は全て統一されていても良いが、種々の寸法を有する不塗布領域が混在している方が好ましい。
【００２７】
塗装ノズルヘッド８はインクジェット式塗装機１１の下端に設けられ、基板１の送り方向と垂直な方向に長いラインヘッドとして形成されている。塗装ノズルヘッド８としては、イエロー、シアン、マゼンタ、ブラックの各色の塗料を噴出する４種類の塗装ノズルヘッド８ｙ，８ｃ，８ｍ，８ｋが、基板１の搬送方向に沿って配列するように設けられている。尚、塗装ノズルヘッド８の個数は使用される水性インクの種類に応じて適宜変更される。塗料供給タンク９（９ｙ，９ｃ，９ｍ，９ｋ）は各塗装ノズルヘッド８（８ｙ，８ｃ，８ｍ，８ｋ）ごとに設けられている。
【００２８】
各噴射ノズル７は例えばピエゾ制御方式や光熱交換素子にレーザ光を照射する制御方式等により噴射が制御される。噴射ノズル制御部からの制御を受けて各噴射ノズル７からの塗料の噴射と停止が個別に制御され、色柄パターンに対応したフルカラー塗装がなされる。
【００２９】
搬送手段１２は例えばタイミングベルトなどの無限帯状のベルトがプーリ間に懸架されたベルトコンベアで形成される。ベルトの上面がインクジェット式塗装機１１の下側に配置される。
【００３０】
インクジェット塗装時には、まず搬送手段１２に基板１が供給される。このとき例えば搬送手段１２で複数の基板１が順次間隔をあけて搬送される。
【００３１】
このように搬送手段１２にて搬送される基板１は、塗装ノズルヘッド８の下方を通過する。このとき塗装ノズルヘッド８から基板１上のインク受理層２に向けてインクがインクジェット方式で噴射されて塗装が施され、意匠模様が付与された基板１が得られる。塗装後の基板１は更に次工程へ搬出される。
【００３２】
次に、インクジェット層３が形成された基板１の表面に、更にクリア層４が形成される。クリア層４はインクジェット層３を保護するために設けられる。
【００３３】
クリア層４は、疎水性のクリア塗料で形成される。疎水性のクリア塗料としては、例えば溶剤として酢酸ブチルやキシレン等の疎水性の有機溶剤を含有するアクリル系塗料やアクリルシリコン系塗料等が挙げられる。
【００３４】
このような疎水性のクリア塗料が、インクジェット塗装後の基板１の表面にスプレー等により塗布された後、焼き付け乾燥等により成膜され、クリア層４が形成される。このクリア層４の厚みは特に制限されないが、１〜１０μｍの範囲であることが好ましい。
【００３５】
クリア層４形成時の疎水性のクリア塗料の塗布は、インクジェット層３を構成する水性インクが乾燥する前に行われる。そのためには、インクジェット塗装後、６０秒以内にクリア塗料の塗布が行われることが好ましい。
【００３６】
このようにクリア塗料が塗布されると、インクジェット層３を構成する水性インクが界面張力により凝集し、インクジェット層３に水性インクが存在しない領域（「インク抜け」という）が点在して形成されるようになる。このようにインク抜けが形成されると、インクジェット塗装により形成される模様中にインク抜けが点在し、このインク抜けの部分では下地（本実施形態では受理層２）の色が外観に現れるようになる。例えば下地の色が白色であれば、インクジェット層３により現れる模様には、微小な白色の領域がランダムに点在することになる。このため、カラービーズやカラーサンド等を使用することなく、インクジェット塗装のみによって、自然な風合いを有する模様が形成される。また、受理層２が着色されている場合には、この受理層２の色に応じた種々の色を有する領域がインクジェット層３による模様中に形成される。
【００３７】
インク抜けはインクジェット層３の全体に亘って形成されるが、特にインクジェット層３における水性インクの塗布密度が高い部分では、インク抜けの部分を除けば下地である受理層２の水性インクによる隠蔽性が高いため、インク抜けにおける下地の色が特に目立つようになる。このため、インクジェット層３における特定の領域での水性インクの塗布密度を高くすることで、その領域にインク抜けによる自然な風合いを有する模様を形成することができる。
【００３８】
インク抜けを目立たせるための水性インクの塗布密度は、受理層２の組成、水性インクの組成、インクジェット塗装時の水性インクの液滴の大きさや密度等に応じて適宜設定されるが、塗布量が２５０ｎｌ／ｃｍ2以上の高塗布密度領域が形成されていれば、この高密度領域ではインク抜けが特に目立つようになる。高密度領域における塗布量の上限は特に制限されないが、７００ｎｌ／ｃｍ2以下であることが好ましい。この塗布量が７００ｎｌ／ｃｍ2を超えると、インクジェット層３における異なる色を有する水性インク同士の間で滲みが目立つようになるため、インクジェット層３が本来有する繊細な意匠表現が困難になる。
【００３９】
この水性インクの塗布量は、色柄パターンのデータに依存して決定されるため、インク抜けを目立たせたい特定の領域が高密度領域となるように色柄パターンを作成することで、インクジェット層３における所望の領域にインク抜けによる自然な風合いを有する模様を形成することができる。
【００４０】
また、インクジェット層３には、上記インク抜けとは別に、色柄パターンのデータに基づく０．１〜５．０ｍｍ2の面積を有する複数の不塗布領域が形成される。このため、インクジェット層３におけるインク抜けの形成位置に過度の偏りが生じていても、このインク抜けと不塗布領域とが共にインクジェット層３に形成されることで、インク抜けの過度の偏りが観察者に認識されにくくなる。尚、不塗布領域の面積が０．１ｍｍ2よりも小さいと観察者によって不塗布領域の存在が認識されにくくなるおそれがあり、またこの面積が５．０ｍｍ2よりも大きいとインク抜けに対して不塗布領域の寸法が大きくなりすぎて不自然な外観が現れるおそれがある。
【００４１】
インクジェット層３における不塗布領域が形成されている領域において、この領域の表面積１ｃｍ2当たりにつき５個以上の不塗布領域が形成されると、インク抜けの過度の偏りが特に認識されにくくなる。また、複数の不塗布領域中に寸法の異なる不塗布領域が混在していると、インク抜けの過度の偏りは更に認識されにくくなる。
【００４２】
また、上記のように高塗布密度領域ではインク抜けが目立つため、インク抜けの過度の偏りも目立ってしまうが、高塗布密度領域に不塗布領域が形成されていれば、インク抜けの過度の偏りが特に目立ちにくくなる。勿論、不塗布領域はインクジェット層の全体に亘って形成されても良い。
【００４３】
このような不塗布領域の形成位置や寸法等は、既述のような色柄パターンのデータの設定によって調整される。
【００４４】
また、塗装板には、上記クリア層４に積層して形成された無機質塗料層５が設けられても良い。無機質塗料層５はクリア層４の表面に無機質塗料が塗布成膜されることで形成される。この無機質塗料層５によって、塗装板の耐候性が向上する。無機質塗料としては適宜のケイ素アルコキシド系コーティング剤等が使用される。無機質塗料の具体例としては、例えばオルガノシランのシリカ分散オリゴマー溶液にポリオルガノシロキサンや、アルキルチタン酸塩等の縮合反応触媒が加えられ、或いは更にシリカが加えられることで調製されたケイ素アルコキシド系塗料が挙げられる。このような無機質塗料が例えば静電塗装等により塗布された後、６０〜１２０℃で焼き付け乾燥されて成膜されることで、無機質塗料層５が形成される。この無機質塗料層５の厚みは特に制限されないが、１〜１０μｍの範囲が好ましい。
【００４５】
また、塗装板には、上記無機質塗料層５に積層して形成された光触媒層６が設けられても良い。光触媒層６は、無機質塗料層５の表面に光触媒を含有する無機質塗料が塗布成膜されることで形成される。この光触媒層６により塗装板の防汚性が向上する。光触媒を含有する無機質塗料としては適宜のものを用いられるが、例えば上記のようなケイ素アルコキシド系塗料に酸化チタン等の光触媒が加えられたものが挙げられる。このような光触媒を含有する無機質塗料が例えばスプレー塗装等により塗布された後、６０〜１２０℃で焼き付け乾燥等されて成膜されることで、光触媒層６が形成される。この光触媒層６の厚みは特に制限されないが、０．２〜１．０μｍの範囲が好ましい。
【実施例】
【００４６】
（実施例１〜４，比較例１〜６）
基板１として、セメント系無機質基板１を用いた。
【００４７】
この基板１の作製にあたっては、セメント系成形材料を成形した養生硬化前の湿潤シートの表面にアクリルエマルション塗料からなるシーラーをロールコータにて塗布し、２５０℃で２０分間加熱することにより乾燥塗布量４０ｇ／ｍ2のシーラーの塗膜を形成し、この湿潤シートを養生硬化することで基板１を得た。
【００４８】
この基板１のシーラーの塗膜を設けた面に、アクリルエマルション塗料に顔料として炭酸カルシウム微粒子を含有させた受理層形成組成物（顔料含有比率ＰＷＣ＝５０質量％）をスプレー塗布し、１３０℃で２分間加熱することで厚み３０μｍのインク受理層２を形成した。
【００４９】
このインク受理層２を形成した基板１に対し、図２に示す構成の塗布装置を用いて、インク受理層２の表面にインクジェット塗装を施してインクジェット層３を形成した。
【００５０】
このインクジェット塗装時には、インクジェット層３に、下記表１に示されるような水性インクの塗布量、不塗布領域の密度、並びに不塗布領域の面積の組み合わせが異なる領域が形成されるように設定された色柄パターンのデータを使用した。尚、比較例１，２，５，６では不塗布領域は設定しなかった。
【００５１】
このインクジェット塗装時には、水性インクとして、顔料４質量％、エチレングリコール３５質量％、グリセリン２０質量％、添加剤３質量％、水３８質量％の組成のものを用い、前記顔料としてイエローのインクにイエローオーカー、シアンのインクにフタロシアニン、マゼンタのインクにベンガラ、ブラックのインクにカーボンブラックを含有させたものを使用した。また、各噴射ノズル７から噴射される１ドット分のインクの噴射量は２７ｐｌとなるようにした。
【００５２】
次に、インクジェット塗装後、３秒が経過した時点で、インクジェット層３の表面に、表１に示す組成のクリア塗料をスプレー塗布し、１００℃で１分間加熱することにより乾燥膜厚２０μｍのクリア層４を形成した。但し、比較例２についてはクリア層４は形成しなかった。
【００５３】
次に、上記クリア層４の表面に、ポリオルガノシロキサンを含有する無機質塗料をスプレー塗布し、１３０℃で２分間加熱することにより、乾燥膜厚５μｍの無機質塗料層５を形成した。
【００５４】
次に、この無機質塗料層５の表面に、ポリオルガノシロキサンを含有すると共に酸化チタンを５０質量％の割合で含有する無機質塗料をスプレー塗布し、１３０℃で２分間加熱することにより乾燥塗布量３ｇ／ｍ2の光触媒層６を形成した。
【００５５】
（評価試験）
各実施例及び比較例で得られた平面視３０ｃｍ×３０ｃｍの寸法の塗装板のインクジェット層３により現れる模様を、３０ｃｍ離れた位置から目視で観察し、その結果を下記のように評価した。その結果を表１に示す。
【００５６】
◎…  インク抜けの偏りが目立たず、且つ自然な外観が得られる
○…  インク抜けの偏りが殆ど目立たない
△…  インク抜けの偏りが僅かに目立つ
×…  インク抜けの偏りが非常に目立つ、又はインクの滲みが発生、又はインク抜けが発生しない為に自然な外観が得られない
【００５７】
【表１】
0005091767.tif 000002
【００５８】
このように実施例１〜４ではインク抜けにより自然な風合いを有する模様を形成されると共に、０．１〜５．０ｍｍ2の面積を有する不塗布領域が形成されることで、インク抜けの形成位置の過度の偏りが認識されにくくなった。
、尚、クリア層４が設けられていない比較例２では、上記のような外観上の問題があるだけでなく、インクが定着しないため、雨水や物との接触によってインクが流れたり取れたりして不安定な状態になるという問題もある。
【図面の簡単な説明】
【００５９】
【図１】本発明の実施の形態の一例を示す断面図である。
【図２】インクジェット装置の一例を示す概略正面図である。
【符号の説明】
【００６０】
１  基板
３  インクジェット層
４  クリア層
【図１】
0005091767.tif 000003
【図２】
0005091767.tif 000004